НОВЫЕ СУСПЕНЗИИ ОСНОВАННЫХ НА ЗОЛОТЕ И ПЛАТИНЕ БИМЕТАЛЛИЧЕСКИХ НАНОКРИСТАЛЛОВ, ЭЛЕКТРОХИМИЧЕСКИЕ СПОСОБЫ ИХ ПРОИЗВОДСТВА И ИХ ПРИМЕНЕНИЯ

1. Фармацевтически приемлемая суспензия, содержащая:
a.) воду фармацевтической степени чистоты;
b.) по меньшей мере один усилитель обработки; и
c.) золото-платиновые биметаллические нанокристаллы, суспендированные в упомянутой воде, образующие суспензию, причем упомянутые золото-платиновые биметаллические нанокристаллы:
i.) имеют поверхности, которые обладают по меньшей мере одной характеристикой, выбранной из группы характеристик, состоящей из: (1) нет органических химических составляющих, прилипших или прикрепленных к упомянутым поверхностям, и (2) являются по существу чистыми и не имеют химических составляющих, прилипших или прикрепленных к поверхностям, отличных от воды, продуктов лизиса воды или упомянутого усилителя обработки, ни один из которых не изменяет функционирование упомянутых нанокристаллов;
ii.) имеют размер частиц, составляющий менее чем приблизительно 50 нм;
iii.) присутствуют в упомянутой суспензии в общей атомной концентрации металла, равной приблизительно 2-1000 ч/млн.
d.) упомянутую суспензию, имеющую pH между приблизительно 5 и приблизительно 12 и дзета-потенциал, равный по меньшей мере приблизительно -30 мВ.
2. Композиция по п. 1, в которой упомянутый усилитель обработки содержит бикарбонат натрия.
3. Композиция по п. 1, в которой упомянутая суспензия имеет
дзета-потенциал, равный по меньшей мере приблизительно -40 мВ, и pH между приблизительно 8 и приблизительно 12.
4. Композиция по п. 1, в которой упомянутая суспензия имеет дзета-потенциал, равный по меньшей мере приблизительно -50 мВ.
5. Композиция по п. 1, в которой упомянутые поверхности не имеют органических химических составляющих, прилипших или прикрепленных к упомянутым поверхностям.
6. Композиция по п. 1, в которой упомянутые поверхности являются по существу чистыми и не имеют химических составляющих, прилипших или прикрепленных к поверхностям, отличных от продуктов лизиса упомянутой воды.
7. Композиция по п. 1, в которой упомянутая суспензия имеет общую концентрацию металла, равную приблизительно 10-500 ч/млн.
8. Композиция по п. 1, в которой упомянутые золото-платиновые биметаллические нанокристаллы содержат сплав золота и платины.
9. Композиция по п. 8, в которой платина является дополнительным составляющим в упомянутых биметаллических нанокристаллах, и золото является главным составляющим в упомянутых биметаллических нанокристаллах.
10. Композиция по п. 1, в которой упомянутая суспензия свободна от хлоридов и основанных на хлоре частиц.
11. Фармацевтическая суспензия, содержащая:
a.) воду фармацевтической степени чистоты, содержащую по меньшей мере один усилитель обработки, причем упомянутая вода имеет pH между приблизительно 5 и приблизительно 12;
b.) золото-платиновые биметаллические сплавные нанокристаллы
в упомянутой воде, образующие упомянутую суспензию, причем упомянутая суспензия имеет дзета-потенциал, равный по меньшей мере приблизительно -30 мВ, и причем упомянутые золото-платиновые биметаллические сплавные нанокристаллы:
i.) имеют поверхности, которые обладают по меньшей мере одной характеристикой, выбранной из группы характеристик, состоящей из: (1) нет органических химических составляющих, прилипших или прикрепленных к упомянутым поверхностям, и (2) являются по существу чистыми и не имеют химических составляющих, прилипших или прикрепленных к их поверхностям;
ii.) имеют средний размер частиц, составляющий менее чем приблизительно 50 нм; и
iii.) присутствуют в упомянутой суспензии в концентрации, равной приблизительно 2-1000 ч/млн.
12. Композиция по п. 11, в которой упомянутая суспензия имеет дзета-потенциал, равный по меньшей мере приблизительно -40 мВ, и pH между приблизительно 8 и приблизительно 12.
13. Композиция по п. 11, в которой упомянутая суспензия свободна от хлоридов и основанных на хлоре частиц.
14. Композиция по п. 11, в которой упомянутые поверхности являются по существу чистыми и не имеют химических составляющих, прилипших или прикрепленных к поверхностям, отличных от воды или продуктов лизиса воды, и упомянутая суспензия свободна от хлоридов и основанных на хлоре частиц.
15. Композиция по п. 11, в которой по меньшей мере некоторое количество ионов платины присутствует в упомянутой водной суспензии.
16. Суспензия, содержащая:
a.) чистую воду, содержащую по меньшей мере один усилитель обработки, причем упомянутая вода имеет pH между приблизительно 5 и приблизительно 12;
b.) золото-платиновые биметаллические нанокристаллы в упомянутой воде, образующие упомянутую суспензию, причем упомянутая суспензия имеет дзета-потенциал, равный по меньшей мере приблизительно -30 мВ, и причем упомянутые золото-платиновые нанокристаллы:
i.) имеют поверхности, которые обладают по меньшей мере одной характеристикой, выбранной из группы характеристик, состоящей из: (1) нет органических химических составляющих, прилипших или прикрепленных к упомянутым поверхностям, и (2) являются по существу чистыми и не имеют химических составляющих, прилипших или прикрепленных к поверхностям, отличных от воды, продуктов лизиса воды или упомянутого усилителя обработки, ни один из которых не изменяет каталитическое функционирование упомянутых нанокристаллов;
ii.) имеют размер частиц, составляющий менее чем приблизительно 50 нм; и
iii.) присутствуют в упомянутой суспензии в концентрации, равной приблизительно 2-1000 ч/млн.
17. Композиция по п. 16, в которой упомянутая суспензия имеет дзета-потенциал, равный по меньшей мере приблизительно -40 мВ, и pH между приблизительно 8 и приблизительно 12.
18. Композиция по п. 17, в которой упомянутые поверхности не имеют органических химических составляющих, прилипших или
прикрепленных к упомянутым поверхностям.
19. Композиция по п. 16, в которой упомянутые поверхности являются по существу чистыми и не имеют химических составляющих, прилипших или прикрепленных к поверхностям, отличных от воды или продуктов лизиса воды.
20. Композиция по п. 19, в которой упомянутая суспензия не содержит никаких хлоридов или основанных на хлоре материалов, используемых для образования золото-платиновых биметаллических нанокристаллов.
21. Способ лечения пациента с раковым состоянием, включающий в себя введение пациенту, нуждающемуся в этом, эффективного количества композиции по п. 1.
22. Способ по п. 21, в котором раковое состояние включает по меньшей мере один из раков мочевого пузыря, молочной железы, шейки матки, ЦНС, толстой кишки, головы и шеи, легкого, яичников, предстательной железы, желудка, щитовидной железы, матки и вульвы.
23. Способ по п. 22, в котором раковое состояние включает рак толстой кишки.
24. Способ лечения пациента с состоянием, восприимчивым к терапии платиной, включающий в себя введение пациенту, нуждающемуся в этом, эффективного количества композиции по п. 1.
25. Способ по п. 21, в котором композицию вводят перорально.
26. Способ по п. 21, в котором композицию вводят интерперитонеально.
27. Способ по п. 21, в котором композицию вводят внутрь опухоли.
28. Способ образования золото-платиновых биметаллических нанокристаллов, суспендированных в воде, включающий в себя:
предоставление по меньшей мере одного усилителя обработки в упомянутой воде;
предоставление по меньшей мере одного первого лоткового элемента;
создание направления потока упомянутых воды и усилителя обработки через упомянутый по меньшей мере один первый лотковый элемент;
предоставление по меньшей мере одного образующего плазму электрода на основе платины, удаленного от поверхности упомянутой воды, посредством чего создается пространство между упомянутым по меньшей мере одним образующим плазму электродом на основе платины и упомянутой поверхностью упомянутой воды;
образование по меньшей мере одной плазмы в упомянутом пространстве между упомянутым по меньшей мере одним образующим плазму электродом на основе платины и упомянутой поверхностью упомянутой воды;
предоставление по меньшей мере одного набора электродов, контактирующих с упомянутой водой, причем первый набор электродов контактирует с упомянутой водой, после того как упомянутая вода обтекла упомянутый по меньшей мере один образующий плазму электрод на основе платины;
вызывание с помощью упомянутого по меньшей мере одного набора металлических электродов образования по меньшей мере одного типа частиц платины в упомянутой воде;
предоставление упомянутого по меньшей мере одного типа
частиц платины в упомянутой воде в по меньшей мере один второй лотковый элемент;
создание направления потока упомянутого по меньшей мере одного типа частиц платины в упомянутой воде через упомянутый по меньшей мере один второй лотковый элемент;
предоставление по меньшей мере одного образующего плазму электрода на основе золота, удаленного от поверхности упомянутого по меньшей мере одного типа частиц платины в упомянутой воде, посредством чего создается пространство между упомянутым по меньшей мере одним образующим плазму электродом на основе золота и упомянутым по меньшей мере одним типом частиц платины в упомянутой воде;
образование по меньшей мере одной плазмы в упомянутом пространстве между упомянутым по меньшей мере одним образующим плазму электродом на основе золота и упомянутым по меньшей мере одним типом частиц платины в упомянутой воде;
предоставление по меньшей мере одного набора золотых электродов, контактирующих с упомянутой водой, причем упомянутые золотые электроды контактируют с упомянутым по меньшей мере одним типом частиц платины в упомянутой воде, после того как упомянутый по меньшей мере один тип частиц платины в упомянутой воде обтек упомянутый по меньшей мере один образующий плазму электрод на основе золота; и
вызывание с помощью упомянутого по меньшей мере одного набора золотых электродов образования упомянутых золото-платиновых биметаллических нанокристаллов.
29. Продукт, производимый посредством способа по п. 28.
30. Способ образования золото-платиновых биметаллических нанокристаллов, суспендированных в воде, включающий в себя:
вначале электрохимическое образование по меньшей мере одного типа частиц платины в воде и по меньшей мере одного продукта лизиса воды, посредством чего создаются частицы платины и водный материал; и
применение упомянутых частиц платины и водного материала во второй электрохимической реакции для образования суспензии биметаллических золото-платиновых нанокристаллов.
31. Способ по п. 30, в котором по меньшей мере один платиновый электрод применяют для образования упомянутого по меньшей мере одного типа частиц платины в воде, и по меньшей мере один золотой электрод применяют для образования упомянутых золото-платиновых биметаллических нанокристаллов.
32. Способ по п. 30, в котором хлориды или основанные на хлоре материалы не требуются в упомянутом способе для образования упомянутых золото-платиновых биметаллических нанокристаллов.
33. Способ по п. 30, в котором упомянутые золото-платиновые биметаллические нанокристаллы содержат сплав золота и платины.